(57)【要約】【課題】マイクロプレートに形成されたウエルの開口面を密封するための粘着シートにおいて、基材フィルムとして柔軟性がないと、マイクロプレートの凹凸に追従せず検査試料が漏洩する。検査試料に有機溶剤が含まれていると、粘着剤層が浸食されて検査試料を汚染したり、糊残りが発生する。【解決手段】基材フィルム１と、該基材フィルム１の一方の面に積層された粘着剤層２を有する粘着テープにおいて、該基材フィルム１が、厚さ２５〜１５０μｍ、２５％モジュラス５〜１００Ｎ／１０ｍｍであり、該粘着剤層２が、厚さ１５〜１００μｍのシリコン系粘着剤とする。【選択図】図１
2004010847.tif 000002
【特許請求の範囲】
【請求項１】
基材フィルム（１）と、該基材フィルム（１）の一方の面に積層された粘着剤層（２）を有する粘着テープにおいて、該基材フィルム（１）が、厚さ２５〜１５０μｍ、２５％モジュラス５〜１００Ｎ／１０ｍｍの熱可塑性樹脂からなり、該粘着剤層（２）が、厚さ１５〜１００μｍのシリコン系粘着剤からなることを特徴とする粘着テープ。
【発明の詳細な説明】
【０００１】
【発明の属する技術分野】
本発明は、臨床検査や創薬検査等の際に、マイクロプレートの表面に形成され生体試料や生理活性物質などの検査試料を分離保持する穴（以下ウエルという）の開口面を密封するための粘着テープに係り、特に、マイクロプレート表面の凹凸に追従して貼り付けることができ、有機溶媒を含有する試料を検査する際でも検査試料を汚染せず、粘着テープを剥離した際に粘着テープ貼付面への糊残りを生じない粘着テープに関する。
【０００２】
【従来の技術】
マイクロプレートの表面に形成されたウエルの開口面を密封するための粘着テープとしては、例えば特開平９−１２０６０号の手段が知られている。
【０００３】
この手段の粘着テープは、基材フィルムと、基材フィルムに積層された粘着剤層を有する粘着テープであって、基材フィルムに配置された調湿機能性組成物層により、ウエルに入れられた検査試料の活性を長期に亘って維持するという手段である。
【０００４】
【発明が解決しようとする課題】
しかしながら、この手段の粘着テープにあっては、基材フィルムとして柔軟性のないものを採用してしまうと、マイクロプレート表面の凹凸に追従して貼り付けられず、ウエルを密封できなくなって検査試料が漏洩してしまうという課題があった。
【０００５】
また、この手段における粘着テープの粘着剤層は、検査試料が溶媒としてのジメチルスルホキシドやジメチルホルムアミドなどの有機溶媒を含有していると、これら溶媒によって浸食されて検査試料中に混入してしまったり、粘着テープを剥離する際に糊残りが発生してしまうという課題があった。
【０００６】
したがって本発明の目的は、マイクロプレート表面の凹凸に追従して貼り付けられ、有機溶媒を含有する試料を検査する際でも検査試料を汚染せず、粘着テープを剥離した際に粘着テープ貼付面への糊残りを生じない粘着テープを提供することにある。
【０００７】
【課題を解決するための手段】
本発明者は、上記に鑑み鋭意検討を行った結果、基材フィルムと、該基材フィルムの一方の面に積層された粘着剤層を有する粘着テープにおいて、該基材フィルムを、厚さ２５〜１５０μｍ、２５％モジュラス５〜１００Ｎ／１０ｍｍの熱可塑性樹脂とし、該粘着剤層を、厚さ１５〜１００μｍのシリコン系粘着剤とすることにより上記課題を解決できることを見出し、本発明を完成させた。
【０００８】
【発明の実施の形態】
本発明の粘着テープにおける基材フィルムは、マイクロプレートに形成されたウエルに検査試料を入れた後、その開口面を密封して、検査試料の漏洩を防止するためのものである。
【０００９】
ここで、基材フィルムの柔軟性を示す２５％モジュラス（ＪＩＳ　Ｚ　０２３７の６に準じて測定した値）にあっては、あまりに高いとマイクロプレート貼付面の凹凸に追従できなくなってウエルに入れた検査試料が漏洩してしまい、あまりに低いと粘着テープ自体の強度が不足して粘着テープを剥離する際に粘着テープ自体が破損してしまう。このため、基材フィルムの柔軟性としては、２５％モジュラスの値として５〜１００Ｎ／１０ｍｍのものが良い。
【００１０】
また、基材フィルムの厚さにあっては、あまりに厚いとマイクロプレート表面の凹凸に追従して貼り付けられられなくなって検査試料が漏洩してしまい、あまりに薄いと粘着テープ自体の強度が不足して粘着テープを剥離する際に粘着テープ自体が破損してしまう。このため、基材フィルムの厚さとしては２５〜１５０μｍが良い
【００１１】
このような基材フィルムとして採用できる材料としては、ポリエチレンフィルム、ポリ塩化ビニルフィルム、ポリプロピレンフィルム、ポリエステルフイルム、エチレンビニルアルコールフイルム等があり、これらの単層体又は多層体を適宜選択して採用できる。
【００１２】
本発明の粘着テープにおける粘着剤層は、基材フィルムをマイクロプレートに安定的に固定するためのものである。
【００１３】
ここで粘着剤層の厚さとしては、あまりに厚いとマイクロプレートに対する粘着力が高くなってマイクロプレートの貼付面に糊残りが発生してしまい、あまりに薄いとマイクロプレート表面の凹凸に追従して貼り付けられなくなって検査試料が漏洩してしまう。このため、粘着剤層の厚さとしては１５〜１００μｍが良い。
【００１４】
また、粘着剤層として一般に使用されているアクリル系粘着剤や、ウレタン系粘着剤を採用すると、検査試料中に有機溶媒が含まれていた際に、粘着剤層自体が溶媒による浸食を受け、検査試料の汚染やマイクロプレートの貼付面への糊残りが生じてしまう。このため、粘着剤層に採用する材料としては、耐溶剤性を有するものでなければならない。
【００１５】
このような粘着剤層として採用できる材料としては、シリコンガム、シリコンレジン及び架橋剤を有する、付加型シリコン粘着剤や過酸化物硬化型シリコン粘着剤がある。
【００１６】
ここで粘着剤に配合される組成物として、シリコンガムは、重合度５０００〜２００００程度のオルガノポリシロキサンであり、シリコンレジンは、官能基としてシラノール基を含有する粘着剤組成物である。また、架橋剤は、ヒドロシリル化反応型架橋剤としてのヒドロシリル基含有シロキサン架橋剤や過酸化物架橋剤としての過酸化ベンゾイルなどがある。
【００１７】
なお、本発明における粘着テープにあっては、基材フィルムにコロナ処理やプライマー処理を行って、基材フィルムと粘着剤層との密着性を向上させ、粘着剤層の糊残り防止効果をさらに上げることもできる。また、必要に応じて粘着剤層上にポリエチレンラミネート紙、剥離処理プラスチックフイルム等の剥離紙又は剥離シートを密着させて保存しても良い。
【００１８】
本発明にあっては、基材フィルムと、該基材フィルムの一方の面に積層された粘着剤層を有する粘着テープにおいて、該基材フィルムを、厚さ２５〜１５０μｍ、２５％モジュラス５〜１００Ｎ／１０ｍｍの熱可塑性樹脂とし、該粘着剤層を、厚さ１５〜１００μｍのシリコン系粘着剤とすることにより、マイクロプレート表面の凹凸に追従して貼り付けられ、有機溶媒を含有する試料を検査する際でも検査試料を汚染せず、粘着テープを剥離した際に粘着テープ貼付面への糊残りを生じない粘着テープが得られた。
【００１９】
【実施例】
以下、本発明の実施例１について、図１および表１を参照しながら説明する。ここで、図１は、本実施例の粘着テープを模式的に示した縦断面図である。
【００２０】
本実施例の粘着テープは、図１に示すように、厚さ５０μｍの基材フィルム１と、基材フィルム１の一方の面に積層された厚さ３０μｍの粘着剤層２からなる粘着テープである。ここで基材フィルム１は２５％モジュラスの値が２０Ｎ／１０ｍｍのポリプロピレン樹脂製であり、粘着剤層２はシリコンガムとシリコンレジンが混合された付加型シリコン粘着剤（東レ・ダウコーニング・シリコン株式会社製ＳＤ４５８７Ｌ）１００重量部と、架橋剤（東レ・ダウコーニング・シリコン株式会社製ＮＣ−２５）０．４５重量部が配合されたものである。なお、以下の実施例及び比較例は特に記載しない限り、本実施例と同様のものである。
【００２１】
【表１】
2004010847.tif 000003
【００２２】
ここで、表１中の凹凸追従性の試験は、マイクロプレート表面の凹凸に対する粘着テープの追従性を測定したものである。凹凸追従性の試験にあっては、マイクロプレートの各ウエルに純水を入れてその開口部に粘着テープを載置し、２ｋｇ／ｃｍ２の荷重を掛けて密封したサンプルについて、マイクロプレートの粘着テープ貼付面を下にして２３℃、−２０℃、及び７０℃の雰囲気下で７日間静置させた後、純水の漏洩の有無を目視にて確認したものである。凹凸追従性においては、純水の漏洩が確認されなかったものを○、純水の漏洩が確認されたものを×とした。
【００２３】
また、表１中の耐溶媒性の試験は、有機溶媒に対する粘着テープの耐久性を測定したものである。耐溶媒性の試験にあっては、マイクロプレートの各ウエルにジメチルスルホキシドを入れてその開口部に粘着テープを載置し、２ｋｇ／ｃｍ２の荷重を掛けて密封したサンプルについて、マイクロプレートの粘着テープ貼付面を下にして２３℃、−２０℃、及び１００℃の雰囲気下で７日間静置させた後、各ウエル内容物の汚染状態を目視にて確認したものである。耐溶媒性においては、各ウエル内容物の汚染が確認されなかったものを○、汚染が確認されたものを×とした。
【００２４】
さらに、表１中の糊残り性の試験は、粘着剤のマイクロプレートへの残存性を測定したものである。糊残り性の試験にあっては、耐溶媒性試験と同様に調整したサンプルを７日間静置させた後、マイクロプレートから粘着テープを剥離させ、マイクロプレートの粘着テープ貼付面を目視で確認したものである。糊残り性においては、マイクロプレートの粘着テープ貼付面に、粘着剤の付着が確認されなかったものを○、粘着剤の付着が確認されたものを×とした。
【００２５】
さらに、表１中のテープ強度の試験は、粘着テープをマイクロプレートから剥離する際のテープの耐応力性を測定したものである。テープ強度の試験にあっては、耐溶媒性試験と同様に調整したサンプルを７日間静置させた後、マイクロプレートから粘着テープを剥離させ、そのテープの状態を目視で確認したものである。テープ強度においては、テープの破損が確認されなかったものを○、破損してしまったものを×とした。
【００２６】
本実施例にあっては、目標とする粘着テープが得られた。
【００２７】
本発明の実施例２の粘着テープについて説明する。本実施例の粘着テープは、実施例１の基材フィルム１を、２５％モジュラスの値が８５Ｎ／１０ｍｍのポリエチレンテレフタレート樹脂製に変更したものである。実施例２にあっても、目標とする粘着テープが得られた。
【００２８】
本発明の比較例１の粘着テープについて説明する。本比較例の粘着テープは、実施例１の基材フィルム１を、２５％モジュラスの値が１１０Ｎ／１０ｍｍのポリエチレンナフタレート樹脂製に変更したものである。比較例１にあっては、凹凸追従性が悪かった。
【００２９】
本発明の比較例２の粘着テープについて説明する。本比較例の粘着テープは、実施例１の基材フィルム１を、２５％モジュラスの値が３Ｎ／１０ｍｍのポリエチレン樹脂製に変更したものである。比較例２にあっては、テープ強度が悪かった。
【００３０】
本発明の比較例３の粘着テープについて説明する。本比較例の粘着テープは、実施例１の基材フィルム１の厚さを、１６０μｍに変更したものである。比較例４にあっては、凹凸追従性が悪かった。
【００３１】
本発明の比較例４の粘着テープについて説明する。本比較例の粘着テープは、実施例１の基材フィルム１の厚さを、２０μｍに変更したものである。比較例３にあっては、テープ強度が悪かった。
【００３２】
本発明の比較例５の粘着テープについて説明する。本比較例の粘着テープは、実施例１の粘着剤層２の厚さを、１１０μｍに変更したものである。比較例６にあっては、糊残り性が悪かった。
【００３３】
本発明の比較例６の粘着テープについて説明する。本比較例の粘着テープは、実施例１の粘着剤層２の厚さを、１０μｍに変更したものである。比較例５にあっては、凹凸追従性が悪かった。
【００３４】
なお、表１には記載しなかったが、実施例１の粘着剤層２を、従来のアクリル系粘着剤及びウレタン系粘着剤に変更した比較例にあっては、耐溶媒性が悪く、ウエル内容物の汚染が確認された。
【００３５】
【発明の効果】
本発明にあっては、基材フィルムと、該基材フィルムの一方の面に積層された粘着剤層を有する粘着テープにおいて、該基材フィルムを、厚さ２５〜１５０μｍ、２５％モジュラス５〜１００Ｎ／１０ｍｍの熱可塑性樹脂とし、該粘着剤層を、厚さ１５〜１００μｍのシリコン系粘着剤とすることにより、マイクロプレート表面の凹凸に追従して貼り付けられ、有機溶媒を含有する試料を検査する際でも検査試料を汚染せず、粘着テープを剥離した際に粘着テープ貼付面への糊残りを生じない粘着テープが得られた。
【図面の簡単な説明】
【図１】実施例１の粘着テープを模式的に示した縦断面図である。
【符号の説明】
１　　基材フィルム
２　　粘着剤層
【図１】
2004010847.tif 000004